Brevet FR2242486A1 — publié le 19750328

Dans les domaines de la décoration, de la joaillerie et de la bijouterie, on a cherché depuis très longtemps déjà à obtenir des surfaces métalliques faisant apparattre un motif décoratif quelconque. Pour réaliser cette décoration, le procédé généralement employé consiste à exécuter une incrustation de métaux différents dans une empreinte préalablement tracée dans la surface métallique à décorer. Un tel procédé est excessivement onéreux et ne peut être envisagé que pour des pièces d'ouvrage d'art de très grande qualité, produites de façon artisanale et le plus souvent à l'unité. Par ailleurs, un tel procédé ne permet pas d'obtenir des nuances et/ou une composition de teintes variées ni mêe des motifs décoratifs complexes étant donné la faible gamme des métaux d'apport utilisés et la nécessité d'une reproduction manuelle du motif à reproduire. La présente invention remédie aux inconvénients ci-dessus en créant un nouveau procédé selon lequel on soumet la surface métallique colorée devant être décorée à un traitement superfi cieivisant à la rendre exempte de traces, films, pellicules, matières ou particules étrangères et comprenant au moins un polissage, un décapage, un dégraissage, on enduit la surface à décorer d'un film protecteur de matière photo-sensible mais insensible aux agents chimiques et non conductrice, on procède à l'analyse photographiqsefun motif décoratif à reproduire en vue de tirer de ce motif au moins un masque ou négatif-trait binaire, on recouvre la face à décorer enduite du film protecteur avec le négatif-trait, on expose l'ensenible à la lumière ultra-violette sous vide de manière à influencer le film prote c- teur dans les zones rendues sensibles à ladite lumière par le négatifait, on dégage ce dernier avant de soumettre le film protecteur à l'action d'un bain développant spécifique chargé d'éliminer les parties dudit film protecteur attaquées par la lumière, on soumet la surface à décorer à l'action d'un bain galvano plastique de manière à recouvrir les zones de la surface métallique dépourvues de film protecteur d'une mince couche de métal d'apport de nature et/ou de composition différentes de celles de la surface à décorer, on soumet cette surface revêtue du film protecteur et de la fine couche de métal d'apport à l'action d'un bain dissolvant spécifique du film protecteur en vue d'éliminer ce dernier ainsi que la couche de métal d'apport le recouvrant pour ne laisser subsister sur la surface à décorer que le tracé délimité par le négatif-trait, puis on soumet la surface décorée à un traitement superficiel en vue d'obtenir son dégraissage, son décapage ainsi que son polissage éventuel définitif. Diverses autres caractéristiques de l'invention ressortent d'ailleurs de la description détaillée qui suit. La première phase opératoire du procédé consiste à soumettre la pièce métallique devant être décorée à un traitement superficiel capable de lui conférer un état de surface compatible avec la nature des opérations ultérieures du procédé La pièce métallique est par exemple soumise à une opération de polisaqe avant d'être plongée dans un bain de décapage et de dégraissage apte à débarrasser au moins la surface de la pièce devant être décorée de toutes traces ou de tous films, couches ou pellicules de matières étrangères. La face à décorer est ensuite séchée, puis revêtue d'un film de matière protectrice photo-sensible mais insensible aux agents chimiques et non conductrice.Cette matière, connue eous le nom de "résist" dans l'industrie des composants électroniques, est de préférence choisie de caractère positif pour être attaquée par la lumière. Une seconde opération de la première phase consiste à analyser photographiquement le motif~décoratif choisi pour Stre reproduit sur la surface de support de la pièce à décorer. Le motif décoratif peut être constitué par un dessin, une gravure, une photographie en couleurs ou en noir et blanc, ou tous autres motifs esthétiques. L'analyse photographique dite équidensité est effectuée pour tirer un ou plusieurs negatifs-traits binaires. Pour la reproduction d'un motif décoratif complexe et/ou polychrome, des analyses photographiques de densités différentes du motif sont réalisées pour tirer n négatifs-traits binaires groupant chacun les points d'égale densité lumineuse qui permettent la reproduction globale du motif chois ou la création de motifs différents à partir de l'original. Une variante du procédé consiste, pour la reproduction de motifs complexes à pratiquer une analyse dite de sélection cou leurs selon la technique propre à la photogravure qui permet d'obtenir plusieurs clichés tramés dans une très large gaSb de trames différentes et donc de reconstituer le motif original par la superposition de ces trames. Selon une troisième opération, on recouvre la face enduite de la pièce à décorer du négatif-trait premier dans tordre choisi. Le négatif est maintenu sur la face à décorer au moyen d'une enveloppe plastique étanche dans laquelle on fait le vide pour assurer une application de surface parfaite. Le centrage précis vi-à-vis de points ou autres éléments-repères est assuré par un montage par exemple à perforations et tenons. la pièce à décorer enduite du film protecteur et recouverte du premier négatif-trait est ensuite exposée à la lumière en vue d'influencer le film protecteur au niveau des parties du négatif laissant passer ladite lumière. Le premier négatif se conduit alors comme une matrice ou comme un masque formant un écran pour le film protecteur par ses parties opaques. Suivant une quatrième opération du procédé le premier négatif-trait est enlevé de la surface de la pièce qui est alors plongée dans un bain de développement spécifique du film protecteur utilisé, de manière à développer les zones de cette dernière ayant été exposées à la lumière. Cette opération suivie d'un lavage complet permet ainsi d'obtenir sur la surface de la pièce à décorer des parties protégées par le f111 protecteur et d'autres parties dépourvues de ce film selon un tracé correspon- dant au masque présenté par le premier négatif-trait, ou négatif traîné c'est-à-dire un tracé partiel entrant dans la composition du motif décoratif devant 8tre reproduit. Dans une cinquième opération du procédé, on soumet la surface à décorer à l'action d'un bain galvanoplastique, de saunière à recouvrir d'une fine couche métallique d'apport l'ensemble de cette surface, c' est-à-dirè à la fois les parties recouvertes du film protecteur et celles dépourvues de ce film à la suite des opérations précédentes. la nature et/ou la composition du métal sont choisies pour que la couleur de la couche d'apport corresponde à celle recherchée ou à celle présentée par les parties correspondantes du motif à reproduire sélectionnées par le premier négatif-trait.Dans certains cas, on peut faire précéder cette opération d'une attaque ehimique en soumet tant la surface de la pièce à décorer à l'action de produits chimiques choisis en fonction de la nature de la matière constitutive. de la pièce pour produire, dans les zones de cette surface dépourvue du film protecteur, une gravure en creux sur une profondeur qui peut Stre déterminée à volonté par les paramètres de contrôle propres aux produits chimiques utilisés Dans un tel cas, après la phase correspondant à l'attise chimique, on prévoit un lavage ou décapage au moyen d'un produit ne présentant aucun caractère d'agressivité pour le film protecteur recou vrant encore localement la surface de la pièce à décorer. Après le transfert d'une fine couche de métal d'apport, on plonge la pièce dans un bain dissolvant spécifique du film protecteur en vue de dissoudre ce film pour faire apparaltre totalement la surface devant être-décorée sur laquelle subsiste la couche métallique d'apport recouvrant les parties de la surface correspondant aux sones délimitées par le premier négatif trait. Selon une seconde phase opératoire, on soumet de nouveau la pièce è une opération de décapage et dégraissage en vue de contSrer i la surface & décorer 1' état convenable pour assurer l'enduction du film protecteur sur toutes les parties de la surface à décorer mSme celles recouvertes de la fine couche de métal d'apport. On place ensuite la pièce dans le montage permettant d'appliquer le second négatif-trait sur la surface & décorer en respectant les mimes coordonnées de centrage que celleN précé- demment établies. Le second négatif-trait délimite un tracé qui est évidemment différent de celui présenté par le premier négatiftrait par rapport auquel il peut toutefois comporter des zones locales de recouvrement ou d'interception. La surface de la pièce recouverte du second négatif-trait est exposée à une lumière de manière à influencer les parties du film protecteur correspondant aux zones transparentes. On enlève le négatif-trait puis on soumet la surface à décorer à l'action du bain développant spécifique, de manière & éliminer les parties de ce film correspondant aux zones influencées par la lumiie La pièce est ensuite plongée dans un bain galvanoplastique pour recouvrir les zones de la surface à décorer dépourvues du film protecteur d'une fine couche de métal d'apport dont la nature et/ ou la composition sont différentes de celles du premier bain galvanoplastique mis en oeuvre dans la première phase opératoire0 On réalise de la sorte un second tracé local qui permet de faire apparaitre sur la surface à décorer un second cliché constituant, en combinaison avec le premier établi, une reproduction au moins partielle du motif décoratif reproduit. On procède comme décrit ci-dessus pour tous les autres négatifskkaits devant être utilisés, de manière à obtenir, après la mise en oeuvre du dernier négatif-trait, un motif décoratif reproduisant exactement le contour ainsi que les compositions, gammes ou teintes de couleurs, étant donné la mise en oeuvre de bain galvano-plastique sélectif propre à chaque négatif-trait dont les zones de recouvrement local éventuel permettent,par la combinaison de couches métalliques d'apport superposées, l'ob- tention des teintes les plus nuancées,- Le procédé ci-dessus est ensuite complété éventuellement après pelage ou dissolution du film protecteur correspondant à la dernière phase d'apport métallique, par une opération de traitement superficiel faisant intervenir un polissage, un décapage, un dégraissage, un brunissage, etc0 en vue de parfaire l'état de surface à la fois de la pièce décorée et du motif reproduit. Comme cela ressort de ce qui précède, le procédé de l'invention permet de reproduire de façon fidèle et précise un motif décoratif de tracé complexe et/ou de couleurs variées sur des surfaces métalliques quelconques, et de réaliser à volonté, avec un prix de revient relativement faible, des pièces d'ouvrage de grande diffusion ou présentant un caractère esthétique inhabituel. De même, il devient possible de réaliser des motifs dont les couleurs sont partiellement ou entièrement différentes de celles du motif d'origine. Dans ce qui précède, on indique que le film protecteur utilisé est constitué par une matière insensible. aux agents chimiques et non conductrice, de préférence de caractère positif, de façon à être sensible à la lumière dans ses parties correspondant aux zones transparentes du négatif-trait le recouvrant. I1 est évidemment possibie d'utiliser également un film protecteur de caractère négatif. Le procédé décrit ci-dessus peut être mis en oeuvre indifféremment sur des surfaces métalliques planes ou en forme en utilisant, dans ce dernier cas, des négatifs pouvant être déformés à volonté par ramollissement notamment dans un mélange eau acétone pour épouser la conformation particulière de la surface devant être décorée, L'invention n'est pas limitée à l'exemple de réalisation représenté et décrit en détail, car diverses modifications peuvent y être apportées sans sortir de son cadre. HKVENIIiCÂTI0N 1 - Procédé de décoration pour l'obtention de surfaces métalliques colorées caractérisé en ce qu'on soumet la surface métallique devant être décorée à un traitement superficiel visant à la rendre exempte de traces, films, pellicules, matières ou particules étrangères et comprenant au moilsun polissage, un décapage ou dégraissage, en ce qu'on enduit la surface à décorer d'un film protecteur de matière photo-sensible mais insensible aux agents chimiques et non conductrice, en ce qu'on procède à l'analyse photographique d'un motif décoratif à reproduire en vue de tirer de ce motif au moins un masque ou négatif, en ce qu1 on recouvre la face à décorer enduite du film protecteur avec le négatif, en ce qu'on expose l'ensemble à la lumière de manière à influencer le film protecteur dans les zones rendues sensibles à ladite lumière par le négatif, en ce qu'on dégage ce dernier avant de soumettre le film protecteur à l'action d'un bain développant spécifique chargé d'éliminer les parties dudit film protecteur attaquées par la lumière, en ce qu'on soumet la surface à décorer à l'action d'un bain galvanoplastique de manière à recouvrir les zones de la surface métallique depourc- de film protecteur d'une mince couche de métal d'apport de nature et/ou de composition différentes de celles de la surface à décorer en ce qu'on soumet cette surface revêtue du film protecteur et de la fine couche de métal d'apport à l'action d'un bain dissolvant spécifique du film protecteur en vue d'éliminer ce dernier ainsi que la couche de métal d'apport le recouvrant pour ne laisser subsister sur la surface à décorer que le tracé délimité par le négatif, puis en ce qu'on soumet la surface décorée à un traitement superficiel en vue d'obtenir son dégraissage, son décapage, ainsi que son polissage éventuel définitif, 2 - Procédé suivant la revendication 1,caractOrisé en ce qu'on soumet la surface métallique devant être décorée à un, traitement superficiel visant à la rendre exempte de traces, films pellicules, matières ou particules étrangères et comprenant au moins un polissage, un décapage, un dégraissage, en ce qu'on enduit la surface à décorer d'un fila protecteur de matière photo-sensible mais insensible aux agents chimiques et non conductrice, en ce qu'on procède à une analyse photographique par équidensité ou sélection couleurs du motif décoratif devant être reproduit en vue de tirer de ce motif n masques ou négatif traits binaires ou tramés, en ce qu'on recouvre la surface à décorer revêtue du film protecteur avec le premier négatif qui est maintenu en place selon des coordonnées repères fixes, en ce qu'on expose la surface à décorer à la lumière en vue d'influencer les zones du film protecteur rendues sensibles å ladite lumière par le premier négatif, en ce qu'on dégage oe dernier pour développer les zones du film protecteur influencées, en ce qu'on soumet la surface à décorer i l'action d'un bain galvanoplastique pour recouvrir les parties du film protecteur ainsi que les parties de la surface à décorer dépourvues de film protecteur d'une fine couche de métal d'apport de nature et de composition différentes de celles de la surface métallique & décorer, en ce qu'on élimine les parties du film protecteur, en ce qu'on soumet la surface en partie décorée à un traitement superficiel, puis en ce qu'on réalise les mimes opérations que ci-dessus pour chaque négatif successif en utilisant pour chacun les esses coordonnéesrepères et un bain galvanoplastique propre en vue de composer sur la surface à décorer le motif décoratif qui est définitive- ment obtenu en tracé, contour et couleurs après avoir soumis la pièce aux différentes opérations correspondant au dernier négatif. 3 - Procédé suivant la revendication 2,caractérisé en ce que les différents négatifs tirés à partir du motif décoratif à reproduire analysé photographiquement présentent entre eux des zones de recouvrement ou d'interception permettant de reproduire sur la surface à décorer des contours et des couleurs résultant de la combinaison des différentes couches de métal d'apport superposées. 4 - Procédé suivant l'une des revendications 1 à 3, carac- térisé en ce que le ou les négatifs utilisés comprennent un support capable d'épouser la forme de la surface à décorer 5 - Procédé suivant l'une des revendications 1 à 4, à carac- térisé en ce qu'on soumet la surface à décorer à une action chimique de manière à réaliser une empreinte positive ou négative du motif décoratif à reproduire.